(57)【要約】【課題】  下水再生の高度処理や海水淡水化などに用いられる逆浸透膜において、逆浸透膜表面に水中の溶解有機物が吸着して目詰まりを起こし、水の透過量を低下させ、逆浸透膜モジュールを交換する頻度が高いことが課題である。【解決手段】  溶存有機物を効率よく除去するために、吸着表面積の大きなハニカム構造のセラミックフィルタを用い、セラミックスフィルタの連通孔を流路として用い、流路の一部を目封止して被処理水が隔壁を通過するようにし、かつ、隔壁にアミド基を含む高分子重合体のある逆浸透膜で処理する。被処理水は流路の隔壁を通過する際にろ過されるため清浄度が高くなり、逆浸透膜への有機物の付着を抑えることができる。また、流路がマイクロオーダと広いので目詰まりしにくい。【選択図】  図５
2012091150.tif 000002
【特許請求の範囲】
【請求項１】
被処理水に逆浸透膜処理を行う逆浸透膜構造体において、
被処理水が流入する第1の面と、
被処理水が流出する第2の面と、
その長手方向に交差する方向に互いに並んで形成された複数の第1の流路と、
前記第1の流路に並んで形成され、前記第1の面には連通しない複数の第2の流路と、
前記第1の流路と前記第2の流路との間に形成され、前記被処理水が透過可能な多孔質な隔壁と、を備え、
前記第1の流路と前記第2の流路との間の隔壁に逆浸透膜を有することを特徴とする逆浸透膜構造体。
【請求項２】
請求項１において、
前記隔壁は、セラミックスにより形成されていることを特徴とする逆浸透膜構造体。
【請求項３】
請求項１または請求項２において、
前記第１の流路は、前記第１の面及び前記第２の面に連通し、
前記第２の流路は、前記第２の面に連通していることを特徴とする逆浸透膜構造体。
【請求項４】
請求項１乃至３のいずれかにおいて、
前記逆浸透膜は、前記隔壁の前記第２の流路側に形成されていることを特徴とする逆浸透膜構造体。
【請求項５】
請求項１または請求項２において、
前記隔壁を隔てて前記第1の流路に並んで形成され、前記第２の側には連通しない複数の第３の流路を備えたことを特徴とする逆浸透膜構造体。
【請求項６】
請求項５において、
流路の中間に封止部を形成し、その前記第１の面側を前記第３の流路とし、その前記第２の面側を第２の流路としたことを特徴とする逆浸透膜構造体。
【請求項７】
請求項５または請求項６において、
前記第１の流路は、前記第２の面に連通し、
前記第２の流路は、前記第２の面に連通し、
前記第３の流路は、前記第１の面に連通することを特徴とする逆浸透膜構造体。
【請求項８】
請求項５乃至７のいずれかにおいて、
前記第１の流路と前記第２の流路との間の隔壁に、高分子材料による吸着材料を有していることを特徴とする逆浸透膜構造体。
【請求項９】
請求項８において、
前記逆浸透膜は、高分子材料により形成されており、
前記逆浸透膜の厚さは、前記吸着材料の厚さよりも厚いことを特徴とする逆浸透膜構造体。
【請求項１０】
請求項９において、
前記逆浸透膜を形成する高分子材料と、前記吸着材料を形成する高分子材料とは、同一の材料であることを特徴とする逆浸透膜構造体。
【請求項１１】
請求項１乃至１０のいずれかにおいて、
前記第１の面、第２の面及び前記隔壁は、ハニカム構造のセラミックハニカムにより形成され、
前記第１乃至３の流路のいずれかは、前記第１の面と前記第２の面とを連通する前記セラミックハニカムの連通孔を、封止体により封止することにより形成されていることを特徴とする逆浸透膜構造体。
【請求項１２】
請求項１乃至１１のいずれかにおいて、
前記隔壁は、光触媒を有していることを特徴とする逆浸透膜構造体。
【請求項１３】
請求項１乃至１２のいずれかに記載の逆浸透膜構造体と、
前記逆浸透膜構造体を覆うハウジングと、
前記第１の流路または前記第３の流路に連通し、前記被処理水が流入する被処理水流入口と、
前記第１の流路に連通し、前記被処理水が流出する第１の被処理水流出口と、
前記第２の流路に連通し、前記逆浸透膜を透過した前記被処理水が流出する第２の被処理水流出口と、
を備えたことを特徴とする逆浸透膜モジュール。
【発明の詳細な説明】
【技術分野】
【０００１】
本発明は、排水再生処理や海水淡水化処理に用いる逆浸透膜の技術に関する。
【背景技術】
【０００２】
近年、特に経済成長が続く中国やインド、水資源の乏しい中東などで積極的な水事業への投資が行われている。それらの地域では水の供給能力が不足し、水再生処理技術が求められている。
【０００３】
水再生処理とは、生活排水（下水）や工業廃水から不要物を取り除いて、生活用水、工業用水、農業用水など、用途に合わせて水を浄化することである。
【０００４】
水再生設備として、膜分離活性汚泥設備（ＭＢＲ、Ｍｅｍｂｒａｎｅ Ｂｉｏ−Ｒｅａｃｔｏｒ）と逆浸透膜を組み合わせた方法がある。ＭＢＲで処理した水には生物が分解できなかった有機物や塩類が溶存しているため、それらの除去を目的として逆浸透膜が用いられる。逆浸透膜は他に、海水淡水化や半導体等の精密電子機器製造用の純水製造、上水の高度処理の用途に使われる。逆浸透膜の一般的な構造は、微孔多孔質支持体上に芳香族ポリアミド膜や酢酸セルロースなどの半透膜を重ねあわせており、半透膜の膜厚は２００〜３００ｎｍである。半透膜が芳香族ポリアミド系の逆浸透膜は、水透過性や電解質除去性能が優れるため、工業用に広く用いられている。逆浸透膜モジュールはスペーサと逆浸透膜を貼り合わせて使用し、スペーサと逆浸透膜の間隔が狭い。
【先行技術文献】
【特許文献】
【０００５】
【特許文献１】特許第３８６４８１７号公報
【特許文献２】特表２００５−５１８２７２号公報
【特許文献３】特開平９−２９２５２号公報
【特許文献４】特開２００５−１１１４０７号公報
【特許文献５】特開２００６−２３３９３５号公報
【発明の概要】
【発明が解決しようとする課題】
【０００６】
しかしながら特許文献１、特許文献２の場合、流路が約２００ナノメートルしかないため、目詰まりが生じやすく、水の透過量が低下しやすい課題がある。
【０００７】
逆浸透膜を用いて水処理する場合に、水中に溶存した有機物を除去するために吸着剤を用いる方法が特許文献４に開示されている。吸着剤では表面積が不足するため大量の吸着剤が必要となる問題があった。
【０００８】
また、特許文献３ではスペーサの間隔を広くする工夫がなされているがそれでも４００ナノメートル程であり目詰まり抑制の効果はほとんどない。
【０００９】
逆浸透膜が汚染して目詰まりをおこした場合、一定の透過量を得るために圧力（動力）を増加させるため、ポンプの電力費増加につながる。また、汚染を除去するため逆浸透膜を洗浄するが、薬液により逆浸透膜が徐々に劣化し、イオンの阻止率が低下する。これらが進むと逆浸透膜交換が必要となる。逆浸透膜の交換時は運転を長時間止める必要があり、再生水の安定供給が困難となる。特に、下水再生処理では、逆浸透膜への供給水中に有機物を多く含むため、溶存有機物による目詰まりが大きな課題である。
【００１０】
溶存有機物が原因の逆浸透膜の目詰まりのメカニズムは大きく２つのものがある。１つ目は、有機物が逆浸透膜表面に吸着し、膜の表面状態や分子レベルの孔を塞いで膜性能を劣化させる。２つ目は、逆浸透膜モジュールに大きく関係し、溶存していた有機物が膜表面や膜とスペーサの間で不溶化して堆積し、流路を閉塞させるために起きる。特に２つめのモジュール構造起因の場合は、モジュールの入口側で発生し、モジュールの奥では膜の劣化が起きていないにもかかわらず、透過水量が減少してしまう。従来の溶存有機物除去方法として、逆浸透膜と同じ材料からなる吸着剤を用いる方法が特許文献１に開示されている。また、処理水と逆浸透膜の接触面積を大きくするために、繊維状高分子とセラミック多孔体を用いる特許文献２が開示されている。
【課題を解決するための手段】
【００１１】
上記課題を解決するために、本発明は、例えば、被処理水に逆浸透膜処理を行う逆浸透膜構造体において、被処理水が流入する第1の面と、被処理水が流出する第2の面と、その長手方向に交差する方向に互いに並んで形成された複数の第1の流路と、前記第1の流路に並んで形成され、前記第1の面には連通しない複数の第2の流路と、前記第1の流路と前記第2の流路との間に形成され、前記被処理水が透過可能な多孔質な隔壁と、を備え、前記第1の流路と前記第2の流路との間の隔壁に逆浸透膜を有することを特徴とする逆浸透膜構造体を提供する。
【発明の効果】
【００１２】
本発明では、効率よく被処理水中の有機物を除去可能で、また、目詰まりを起こしにくくなり、逆浸透膜の洗浄頻度や交換頻度を下げ、ランニングコストを低減し、水を安定供給できる。
【図面の簡単な説明】
【００１３】
【図１】本発明の実施例にかかる逆浸透膜モジュールを用いた水処理フロー図である。
【図２】本発明の実施例にかかる逆浸透膜モジュールの構造の模式図である。
【図３】本発明の実施例にかかる逆浸透膜構造体を上面からみた模式図である。
【図４】本発明の実施例にかかる逆浸透膜構造体を側面からみた模式図である。
【図５】本発明の実施例１にかかる逆浸透膜構造体の断面図である。
【図６】本発明の実施例にかかる高分子材料の分子構造である。
【図７】本発明の実施例２にかかる逆浸透膜構造体の断面図である。
【図８】本発明の実施例３にかかる逆浸透膜構造体の断面図である。
【図９】セラミックフィルタへの高分子修飾の概要である。
【図１０】本発明の実施例にかかるＧＰＣ測定結果である。
【図１１】本発明の実施例にかかるＴＯＣ測定結果である。
【発明を実施するための形態】
【００１４】
以下、図面を用いて本発明の実施例を用いて説明する。
【実施例１】
【００１５】
図１は、本発明の実施例にかかる水処理設備の概略図である。水処理設備は、下水一次処理水（被処理水）を一時的に貯める貯水タンク２と、被処理水を加圧するポンプ３と、加圧された被処理水を浄化水と汚水とに分離する逆浸透膜モジュールとを備えている。下水一時処理水とは、ごみ等をスクリーンにかけて取り除く処理、さらに砂などの細かい懸濁物を凝集剤添加して沈降除去する処理、微生物を用いて有機物を分解する処理の一連の処理が施された水である。下水一次処理水中には塩類や溶解有機物などの溶解物が含まれており、逆浸透膜モジュールでは、溶解物の溶解量が少ない浄化水と、溶解物が濃縮された汚水とに分離する。
【００１６】
本実施例では、下水再生処理を例にするが、逆浸透膜モジュール１は、海水淡水化、半導体等の精密電子機器製造に用いる純水製造、上水の高度処理などのためにも用いることができる。
【００１７】
図２は、下水処理装置に用いる逆浸透膜モジュール１の一例の側面図である。逆浸透膜モジュール１は、セラミック製のハニカム構造を有する多孔質のセラミックハニカム構造体６を有する構造物とした。セラミックハニカム構造体６が把持部材を介してハウジング５（アクリル製収納容器）内のフィルタ支持体４により収納されている。支持体４は水が抵抗なく通過可能で、水を０．１ＭＰａで透過させたときに、固定端の長軸方向の長さに対して、長軸の中央部での位置変化が５％以内となる強度を持つような素材、厚さ、保持方法で、水への溶出物がない材質であれば良く、例えば、樹脂系ではポリエチレン、ポリプロピレン、ポリエチレンテレフタレート、ポリスチレン等のメッシュスペーサ、金属系ではステンレス、チタンなどのメッシュ、パンチングメタル等を用いることができる。本実施例では、支持体４として厚さ１ｍｍのパンチングメタルを使用した。また、被処理水は、必ずセラミックスハニカム構造体６を通るように、セラミックハニカム構造体６とハウジング５の間は密閉されている。セラミックハニカム構造体６の上流側では、被処理水が流入する流入口を有し、下流側では、被処理水が浄化水と汚水の二つに分かれるため、浄化水が流出する流出口と汚水が流出する流出口という二つの水路となっている。
【００１８】
図３はセラミックハニカム構造体６の上面図であり、図４はその斜視図であり、図５はその断面図である。セラミックハニカム構造体６は、多孔質の隔壁で仕切られた多数の流路９が並んで形成されている。図に示すように封止部１２を流路９の処理水が流入する側の端面に交互に形成し、隔壁７内を水が透過する構造となっている。封止部１２が形成されていない流路を第１の流路９ａ、封止部１２が形成された流路を第２の流路２１ｂとする。隔壁７内は、多孔質に起因する孔により、流路９間を連通する連通孔を多数有している。封止部１２には、セラミックハニカムフィルタ６と同一の材料、有機材料、無機材料など水に溶解しない材料を使用できる。流路９の下流側（図面右側）では、各々の流路９にチューブなどにより形成された水路が接続されている。第１の流路９ａに接続された水路には浄化水が流れ、第２の流路９ｂに接続された水路には、汚水が流れる。第1の流路９ａに接続された水路同士が合流し、また第２の流路９ｂに接続された水路同士が合流し、逆浸透膜モジュール１を流れ出る。
【００１９】
さらに、隔壁７には高分子材料１１が塗布されている。高分子材料１１を塗布する箇所は、隔壁７の全面であり、第１の流路９ａ側でも第２の流路９ｂ側でもよい。隔壁７表面を高分子材料１１の半透膜で覆い、逆浸透膜として使用する。
【００２０】
本実施例のセラミックハニカム構造体６の働きを、図５を用いて説明する。ポンプ３によって加圧された被処理水は、逆浸透膜モジュール１に至る。図５において、図面左側にいたった被処理水は、封止部１２が形成されていない第1の流路９ａの流入口からセラミックハニカム構造体６内に進む。ここで、被処理水のうちの一部は、高分子材料１１が塗布され逆浸透膜として働く隔壁７を透過して、第２の流路９ｂに流入する。逆浸透膜を通った被処理水は、溶解物濃度が小さくなった浄化水となり、第２の流路の流出口（図面右側）から流出する。一方で、隔壁７を透過しなかった被処理水は、溶解物濃度が高くなり、汚水として第1の流路９ａの流出口から流出する。
【００２１】
隔壁７の本体は、セラミックスにより構成されており、セラミックスの物理吸着現象を用いた吸着体としての役割を持ち、これを通過する被処理水に含まれる溶解物を吸着する。高分子材料１１を隔壁７の第２の流路９ｂ側に設けた場合には、被処理水は逆浸透膜としての高分子材料１１を透過する前に、セラミックスの隔壁７を透過する。このとき、セラミックスが被処理水中の溶解物を吸着するため、逆浸透膜の目詰まりを抑制して交換頻度を少なくすることができる。高分子膜１１に比べて隔壁７の方が目が粗いため、目詰まりに対して耐久性がある。このような構造では、逆浸透膜の目詰まりを防止するために用いる吸着体と逆浸透膜とを、一つの構造体内で行うことになる。
【００２２】
セラミックハニカム構造体６の製造方法について説明する。高分子材料１１の塗布には、医療用等に用いられる針先がマイクロメートルオーダーの超微細ニードルを使用する。まず、流路９の奥側まで該ニードルを差し込み、スプレーしながらニードルを引き抜く方法をとることができる。隔壁７の表面に流路９に沿って膜厚が１００〜３００ｎｍの高分子膜を形成するように塗布する方法では、必要に応じてセラミックスフィルタの内壁の細孔よりも緻密な多孔質膜を形成したのちに所望の高分子膜を形成する複合膜構造でも良い。この高分子膜１１は半透膜として働き、逆浸透膜の役割を持つ。
【００２３】
逆浸透膜が有機物を吸着するメカニズムには、分子間相互作用が影響する。吸着した有機物分析から、カルボニル基、カルボキシル基、芳香環と親和性の高い-NH-結合を含むポリマーを逆浸透膜材料とすることが良い。ポリマーの繰返し単位に-NH-結合を含む例として、ポリアミド、ポリイミド、ポリウレタン、尿素樹脂、ポリペプチド（タンパク質）、ポリエチレンイミン、ポリベンゾイミダゾール、ポリベンゾオキサゾールなどがある。他の材料として、側鎖や主鎖に-NH-結合を含むものを用いることもできる。図６に高分子の化学構造を示す。例えば、ポリアリルアミン、ポリビニルアミンなどがある。また、−ＮＨ−結合やシロキサン類との親和力のため、主鎖または側鎖にカルボニル基、シロキサン構造を含むものも良い。さらに、主鎖や側鎖に含まれる構造は１種類に限らず、複数の構造を含むことによって、水中に含まれる混合物の広範囲の種類を吸着することができ、吸着効率を向上することができる。
【００２４】
逆浸透膜の材料は一般的に用いられているポリアミド、酢酸セルロースが使用できるが、これらに限定するものではない。
【００２５】
また、多孔質フィルタまたは、高分子材料に、有機物を分解するために光触媒が担持されていてもよい。光触媒としては、酸化チタン、チタン酸ストロンチウム、酸化亜鉛、酸化鉄、酸化タングステン等を使用できるが、これらに限定するものではない。
【００２６】
このような逆浸透膜を用いて被処理水の浄化処理を行うことで、ポリマーが塗布されていない箇所では、大きな表面積で効率よく有機物を除去可能で、また、逆浸透膜の流路が広いために目詰まりを起こしにくくなり、逆浸透膜の洗浄頻度や交換頻度を下げ、ランニングコストを低減することができる。
【００２７】
上記吸着剤が担持されたハニカム構造体６は、以下のようにして製造する。カオリン、タルク、シリカ、アルミナなどの粉末を調製して、質量比でＳｉＯ２:４８−５２％、Ａｌ２Ｏ３：３３〜３７％、ＭｇＯ：１２〜１５％となるようにコーディエライト化原料粉末を準備し、これにメチルセルロース、ヒドロキシプロピルメチルセルロース等のバインダ、潤滑剤を添加し、乾式で充分混合した後、規定量の水を添加、充分な混錬を行って可塑化したセラミック杯土を作成する。次に、押し出し成形用金型を用いて杯土を押し出し成形し、切断して、乾燥して、ハニカム構造を有する乾燥体とする。次に、この乾燥体の外周部を加工により除去し、再外周に位置する流路が外部との隔壁を有しないことによって、外部に開口して軸方向に延びる凹溝を有するハニカムの構造を有するハニカムの構造の乾燥体とした。さらに、１４００℃で焼成したのち、外部に開口して延びる流路にコーディエライト粒子とコロイダルシリカを含有するコーティング剤を塗布、焼成して、外周壁の内側に隔壁で仕切られた断面が四角形状の多数の流路が形成されたコーディエライト質セラミックハニカム構造体６とする。なお、ハニカム構造体６の構造の一例として、外径（直径）５．６６インチ、全長は６インチで、隔壁厚さ０．３２ｍｍ、隔壁ピッチ１．５７ｍｍ、初期圧力損失０．８５ｍｍＡｑ（ａｔ ７．５Ｎｍ３／ｍｉｎ）である。セラミックハニカムフィルタの製造方法の一例として、特許文献５がある。
【００２８】
このセラミックハニカムフィルタに、ポリアミドをＮ−メチルピロリドンに溶解して０．５％ポリアミドＮＭＰ溶液を調整した。ポリアミドは、モノマーとして、４、４’−オキシジアニリンとイソフタロイルジクロライドを重合したものである。図９に示すように、このポリマー溶液１４をビーカ１３に入れ、セラミックフィルタを含浸して、セラミックフィルタにポリアミドを吸収させて塗布した。ポリマー溶液がセラミックフィルタ上面まで行き渡ったところで、セラミックフィルタを引き上げた。流路内部には、上述したニードルで高分子材料を塗布した。その後、１３０℃、２４時間オーブンで乾燥した。
【実施例２】
【００２９】
図７を用いて、実施例２を説明する。本実施例と実施例１との相違点は、中間封止部１０を有すること、及び、高分子材料１１を、中間封止部１０より下流側の隔壁７上のみに形成していることである。本実施例においては、第1の流路９ａの上流側の端部に封止部１２を有している。また、第２の流路９bの上流側は中間封止部１０が存在し、同じ孔のその上流側は、第３の流路９ｃとなっている。
【００３０】
本実施例のセラミックス構造体６の働きを、図７を用いて説明する。ポンプ３によって加圧された被処理水は、逆浸透膜モジュール１に至る。図５において、図面左側にいたった被処理水は、封止部１２が形成されていない第３の流路９ｃの流入口からセラミックス構造体６内に進む。第３の流路９ｃは、中間封止部１０によって堰き止められているので、流入した被処理水のほぼ全量が、高分子材料を形成していない隔壁７を透過して、第１の流路９ａ内に流れ込む。このときに、逆浸透膜としての目詰まりの原因となる有機物が、隔壁７を構成するセラミックスによって吸着される。また、隔壁を形成するセラミックスの細孔は、逆浸透膜の孔に比べて大きいので、比較的小さい抵抗で隔壁を被処理水が通り抜けることができる。
【００３１】
第1の流路に流れ込んだ被処理水は、実施例１と同様の経路を辿る。具体的には、被処理水のうちの一部は、高分子材料１１が塗布され逆浸透膜として働く隔壁７を透過して、第２の流路９ｂに流入する。逆浸透膜を通った被処理水は、溶解物濃度が小さくなった浄化水となり、第２の流路９ｂから流出する。一方で、隔壁７を透過しなかった被処理水は、溶解物濃度が高くなり、汚水として第1の流路９ａを流出する。
【００３２】
本実施例によれば、逆浸透膜モジュールに流入した被処理水を、第３の流路９ｃから第1の流路９ａに移動するときに通る隔壁７において、溶解物を吸着されるので、逆浸透膜表面への溶解物の付着が少なくなり、逆浸透膜の通水抵抗の上昇を抑えることができ、逆浸透膜構造体の交換頻度を少なくすることができる。
【実施例３】
【００３３】
図８を用いて、実施例３を説明する。本実施例と実施例２との相違点は、本実施例では中間封止部１０より上流側の隔壁７上にも高分子材料１１が形成されていることである。但し、高分子材料１１の厚さが異なる。すなわち、セラミックフィルタへの高分子材料の塗布の方法の違いにより２つの役割を持つ高分子膜を提供する。
【００３４】
上流側の隔壁７（第３の流路９ｃと第１の流路９ａの間の隔壁７）へは、有機物を吸着除去する高分子材料を隔壁の表面および内部の５〜５０μｍの孔の表面の全面もしくは一部に、隔壁内部の細孔を埋めない程度の厚さ、好ましくは１００ｎｍ以下で、塗布する。この場合は、高分子膜１１は薄いので、セラミックス製の隔壁７の孔の影響により、粗い膜となる。そして、隔壁７内部を被処理水が小さな抵抗で透過し、塗布した高分子材料１１ａが水中溶存有機物を吸着して除去する。この高分子膜１１では、高分子材料１１の膜の孔から有機物等の溶解物が透過してしまい、逆浸透膜としては働かないが、溶解物を吸着する吸着物質として働く。
【００３５】
下流側の隔壁７（第１の流路９ａと第２の流路９ｂの間の隔壁７）へは、実施例１及び２と同様に、隔壁７の表面に流路９に沿って膜厚が１００〜３００ｎｍの高分子膜を形成するように塗布する。この場合、高分子材料１１の厚さが厚いことにより、セラミックスの細孔の影響が小さくなり、緻密な膜とすることができる。必要に応じて、セラミックスフィルタ６の内壁の細孔よりも緻密な多孔質膜を形成したのちに所望の高分子膜を形成する複合膜構造でも良い。この高分子膜は半透膜として働き、逆浸透膜の役割を持つ。
【００３６】
セラミックス製の隔壁７も、逆浸透膜の上流側で溶解物を吸着し、逆浸透膜の目詰まりを抑制して寿命を延ばすが、高分子材料１１の場合には、逆浸透膜と材料が同一または類似であるため、逆浸透膜の目詰まりの原因となる溶解物を吸着しやすく、逆浸透膜の交換頻度低減の効果が大きくなる。ここで、上流側の高分子膜１１と下流側の高分子膜とは、同一の材料でもよいし異なる材料でもよい。同一の材料では、製造上都合がよい。上流側の高分子膜がより撥水性で、下流側の高分子膜１１がより親水性になるように、異なる材料を用いれば、吸着材料として働く上流側の高分子膜１１の有機物の吸着力が強くなり、逆浸透膜として働く下流側の高分子膜１１に有機物が付着しにくくなる。
【００３７】
本実施例によれば、実施例２と同様に、逆浸透膜モジュールに流入した被処理水を、第３の流路９ｃから第1の流路９ａに移動するときに通る隔壁７において、溶解物を吸着されるので、逆浸透膜表面への溶解物の付着が少なくなる。ここで、隔壁７のセラミックス上に高分子材料１１を有することで、溶解物の吸着力が大きくなり、逆浸透膜の通水抵抗の上昇を抑えることができ、逆浸透膜構造体の交換頻度を少なくすることができる。
【実施例４】
【００３８】
本発明にかかるセラミックス構造体６の実証実験のために、１Ｌの下水一次処理水を逆浸透膜でろ過し、処理後の汚水に含まれる溶存有機物を、サイズ排除クロマトグラフィー（ＧＰＣ）を用いて比較検討した。ＧＰＣ条件は、以下のとおりである。カラムは、日立化成工業（株）製、型番：ＧＬ−Ｗ５５０、カラム温度：４１℃、サンプル容量２０μＬ、溶離液：純水、流速：１．０ｍＬ／ｍｉｎ、検出器（検出波長）：ＵＶ(２２０ｎｍ)とした。その結果、図１０に示すように、実施例２にかかかるセラミックス構造体も実施例３にかかるセラミックハニカム構造体も、ろ過前よりもろ過後において溶存有機物は少なくなった。また、ポリアミド未修飾の実施例２と比較して、ポリアミド修飾の実施例３は低分子領域の有機物を除去できた。
【００３９】
また、処理後の汚水の総炭素濃度（Ｔｏｔａｌ Ｏｒｇａｎｉｃ Ｃａｒｂｏｎ、ＴＯＣ）を測定し、炭素量から溶存有機物量の変化を評価した。図１１に示すように、いずれのセラミックハニカム構造体も、ろ過前と比較して、ろ過後ではＴＯＣ濃度＜２３６ｍｇ／Lとなり、吸着体には有機物除去効果がある。
【００４０】
また、実施例３で作製した図８に示す逆浸透膜にTOC濃度８ｍｇ／Lの下水処理水を２ＭＰａの加圧力で処理したところ、得られた浄化水のＴＯＣは１ｍｇ／Lであり、逆浸透膜として有効であることを確認した。
【符号の説明】
【００４１】
１・・・ 逆浸透膜モジュール、２・・・貯水タンク、３・・・ポンプ、４・・・フィルタ支持体、５・・・フィルタ保持容器（ろ過器）、６・・・セラミックス構造体（セラミックスフィルタ）、７・・・隔壁、８・・・流路封止部、９・・・流路、１０・・・中間封止部、１１・・・ポリマー、１３・・・ビーカ、１４・・・ポリマー溶液。
【図１】
2012091150.tif 000003
【図２】
2012091150.tif 000004
【図３】
2012091150.tif 000005
【図４】
2012091150.tif 000006
【図５】
2012091150.tif 000007
【図６】
2012091150.tif 000008
【図７】
2012091150.tif 000009
【図８】
2012091150.tif 000010
【図９】
2012091150.tif 000011
【図１０】
2012091150.tif 000012
【図１１】
2012091150.tif 000013